(57)【特許請求の範囲】
【請求項１】
基材フィルムの少なくとも1の面に粘着層を設けたダイシングフィルムであって、前記基材フィルムが８ＭＰａ以上の降伏点応力（測定方法：ＪＩＳＫ７１６１準拠  測定温度：２５℃）を有するとともに以下の破断エネルギー評価試験における破断エネルギーが３０ｍＪ以上であることを特徴とするダイシングフィルム。
［破断エネルギー評価試験］
フィルムの片面に下記切創作成条件にて十字の切創を作成する。
切創を作成した面を下側にし、十字の切創の交差点に対し下記の落錘試験条件にて、
落錘試験を実施し、基材が破断する錘の位置エネルギーを破断エネルギーとする。
［切創作成条件］
ブレードを用いて深さ２０μｍ、長さ４０ｍｍ以上の切創を十字に作成する。
［落錘試験条件］
錘              ：１．０２ｋｇ
錘形先端状      ：直径２０ｍｍの半球状
試験片固定形状  ：直径４０ｍｍの円形状
【請求項２】
前記基材フィルムがオレフィン樹脂を主成分とするものである請求項１に記載のダイシングフィルム。
【請求項３】
前記オレフィン系樹脂が、ポリプロピレン、ポリエチレンおよびポリスチレンからなる群より選択される１または２以上の樹脂である請求項２記載のダイシングフィルム。
【請求項４】
前記基材フィルムが更にオレフィン系エラストマーを含む請求項３記載のダイシングフィルム。
【請求項５】
前記オレフィン系エラストマーが、スチレン・イソプレン共重合体、スチレン・エチレン・ブチレン共重合体、エチレン・α−オレフィン共重合体、プロピレン・α−オレフィン共重合体、ブテン・α−オレフィン共重合体、エチレン・プロピレン・α−オレフィン共重合体、エチレン・ブテン・α−オレフィン共重合体、プロピレン・ブテン−αオレフィン共重合体及び、エチレン・プロピレン・ブテン−α・オレフィン共重合体、からなる群より選ばれる少なくとも１または２以上の樹脂を含む請求項２に記載のダイシングフィルム。
【請求項６】
ＵＶ照射後のフィルムの２５℃での貯蔵弾性率（Ｅ‘）が１．０×１０５Ｐａ以上、１．０×１０１０Ｐａ以下である請求項１乃至５のいずれかに記載のダイシングフィルム。
【請求項７】
ダイシングフィルムと半導体部材とを貼付する工程と、前記半導体部材をダイシングする工程とを有する半導体装置の製造方法であって前記ダイシングフィルムが、請求項１乃至６のいずれかに記載のダイシングフィルムである半導体装置の製造方法。
【発明の詳細な説明】
【技術分野】
【０００１】
本発明は、ダイシングフィルムに関するものである。
【背景技術】
【０００２】
半導体装置を製造する工程において、半導体ウエハやパッケージ等を切断する際に半導体ウエハ加工用の粘着フィルムが用いられている。この粘着フィルムは、半導体ウエハやパッケージ等を貼り付け、ダイシング（切断）し、さらに粘着フィルムをエキスパンティング等することにより、前記半導体ウエハ等をピックアップするために用いられる。
【０００３】
ダイシングフィルムは、基材フィルムと、基材フィルムの少なくとも片面に設けられた粘着層とで構成されている。従来、基材フィルムとしてはポリ塩化ビニル（ＰＶＣ）樹脂シートが多く用いられている。しかしながら、ＰＶＣ起因の可塑剤の付着によるウエハの汚染防止や、環境問題に対する意識の高まりから、最近ではオレフィン系シート、エチレンビニルアルコール系シートやエチレンメタクリル酸アクリレート系のシート等のポリオレフィン系材料を用いた基材フィルムが開発されている（例えば特許文献１参照）。
【０００４】
近年では半導体素子（ウエハ）の小型化・薄型化が進んでいる。ウエハの小型化・薄型化が進むと、ウエハが割れやすくなることから、ダイシングフィルムに更なる軽剥離（ピックアップ）性が求められている。これまではピックアップ性改良のために先行文献２に示すような粘着層の改良が実施されてきたが、更なる改良が求められている。
【０００５】
【特許文献１】特開２００３−２５７８９３
【特許文献２】特開２００８−０６０４３４
【発明の開示】
【発明が解決しようとする課題】
【０００６】
本発明の目的は、半導体素子のピックアップ性およびエキスパンド性に優れたダイシングフィルムを提供することにある。
【課題を解決するための手段】
【０００７】
上記課題は以下の本発明により解決することができる。
〔１〕基材フィルムの少なくとも1の面に粘着層を設けたダイシングフィルムであって、前記基材フィルムが８ＭＰａ以上の降伏点応力（測定方法：ＪＩＳＫ７１６１準拠  測定温度：２５℃）を有するとともに以下の破断エネルギー評価試験における破断エネルギーが３０ｍＪ以上であることを特徴とするダイシングフィルム。
［破断エネルギー評価試験］
フィルムの片面に下記切創作成条件にて十字の切創を作成する。
切創を作成した面を下側にし、十字の切創の交差点に対し下記の落錘試験条件にて、
落錘試験を実施し、基材が破断する錘の位置エネルギーを破断エネルギーとする。
［切創作成条件］
ブレードを用いて深さ２０μｍ、長さ４０ｍｍ以上の切創を十字に作成する。
［落錘試験条件］
錘              ：１．０２ｋｇ
錘形先端状      ：直径２０ｍｍの半球状
試験片固定形状  ：直径４０ｍｍの円形状
【０００８】
〔２〕前記基材フィルムがオレフィン樹脂を主成分とするものである前記〔１〕記載のダイシングフィルム。
【０００９】
〔３〕前記オレフィン系樹脂が、ポリプロピレン、ポリエチレンおよびポリスチレンからなる群より選択される１または２以上の樹脂である前記〔２〕記載のダイシングフィルム。
【００１０】
〔４〕前記基材フィルムが更にオレフィン系エラストマーを含む前記〔３〕記載のダイシングフィルム。
【００１１】
〔５〕前記オレフィン系エラストマーが、スチレン・イソプレン共重合体、スチレン・エチレン・ブチレン共重合体、エチレン・α−オレフィン共重合体、プロピレン・α−オレフィン共重合体、ブテン・α−オレフィン共重合体、エチレン・プロピレン・α−オレフィン共重合体、エチレン・ブテン・α−オレフィン共重合体、プロピレン・ブテン−αオレフィン共重合体及び、エチレン・プロピレン・ブテン−α・オレフィン共重合体、からなる群より選ばれる少なくとも１または２以上の樹脂を含む前記〔２〕記載のダイシングフィルム。
【００１２】
〔６〕ＵＶ照射後のフィルムの２５℃での貯蔵弾性率（Ｅ‘）が１．０×１０５Ｐａ以上、１．０×１０１０Ｐａ以下である前記〔１〕乃至〔５〕のいずれかに記載のダイシングフィルム。
【００１３】
〔７〕ダイシングフィルムと半導体部材とを貼付する工程と、前記半導体部材をダイシングする工程とを有する半導体装置の製造方法であって前記ダイシングフィルムが、前記〔１〕乃至〔６〕のいずれかに記載のダイシングフィルムである半導体装置の製造方法。
【発明の効果】
【００１４】
本発明によれば、半導体素子のピックアップ性およびエキスパンド性に優れたダイシングフィルムを提供することができる
【図面の簡単な説明】
【００１５】
【図１】本発明のダイシングフィルムの一例を示す概略断面図である。
【図２】破断エネルギー評価試験に用いる十字切創作製後の試験用フィルムである。
【発明を実施するための形態】
【００１６】
本発明に係るダイシングフィルムは、主に半導体装置を製造する工程において、半導体ウエハやパッケージ等をダイシング（切断）する際に用いられるものである。例えば、半導体ウエハやパッケージ等に貼り付けられ、半導体ウエハ等をダイシングし、その後エキスパンティングすることによりウエハを切断して得られた半導体素子をピックアップするために用いられる。
【００１７】
本発明のダイシングフィルムは、その基材フィルムが所定の物性値を有するものであることを特徴とし、当該特徴により、エキスパンディング性およびピックアップ性に優れたものとなる。
以下本発明の構成要件について図面を用いて説明する。
【００１８】
（基材フィルム）
本発明に係るダイシングフィルム１０は、図1に例示するように基材フィルム１と粘着層２とを少なくとも有するものである。
基材フィルム１には、降伏点応力（ＪＩＳ  ７１６１準拠    測定温度：２５℃）が８ＭＰａ以上となるものが好ましく、更に好ましくは１０ＭＰａ以上２０ＭＰａ以下である。前記範囲下限値以上とすることによりピックアップ性に優れ、また、前記範囲上限値以下とすることによりエキスパンド性に優れる。
【００１９】
また、基材フィルム１は、所定の破断エネルギー評価試験において３０ｍＪ以上であることが好ましく、更に好ましくは、１００ｍＪ以上５００ｍＪ以下である。前記範囲下限値以上であることによりエキスパンド時の基材の破断を抑制することができる。前記範囲上限値以下であることによりピックアップ性に優れる。
【００２０】
本発明における破断エネルギー評価試験の詳細は以下の通りである。
厚み８０μｍとなるφ５０ｍｍ以上となる試験用フィルムを作成し、図２に示すように、試験片の片面に深さ２０μｍ、長さ４０ｍｍ以上の十字の切創３を作成する。
【００２１】
試験用フィルムの表面に作成される切創は、ブレードを用いて作製する。例えば、半導体ウエハダイシング用のダイサーを用いて作成することができる。
【００２２】
上記により切創を作成したフィルムを、切創を作成した面が下になるよう所定の治具にて固定する。そして試験用フィルム上面側（即ち切創を作成していない面側）より重さ１．０２ｋｇの先端形状が半球状の錘を落下させ、試験用フィルムが破断する錘の落下高さから錘の位置エネルギーを算出し試験用フィルムの破断エネルギーとする。なお破断エネルギー評価試験は２５℃環境下において行う。
【００２３】
なお上記破断エネルギー評価試験は、ＪＩＳ  Ｋ７１２４−２に規定される破断エネルギー評価方法を参考としたものであり、試験用フィルム表面に切創を作成する点を除いては、当該規格に準拠したものである。
【００２４】
本発明に用いられる基材フィルムは、上記降伏点応力および破断エネルギーを充たすものであれば公知の樹脂材料を使用することができるが、これらの特性を両立させやすいという観点からはオレフィン樹脂を主成分とするものであることが好ましい。中でも製膜製や材料コストの観点からポリプロピレン、ポリエチレン及びポリスチレンを主成分とするものが好ましい。なお、主成分とする樹脂材料は、２種以上の樹脂からなるものでもかまわない。
【００２５】
また、基材フィルムの破断エネルギーを高めるためにさらにオレフィン系エラストマーを含めることが好ましい。
【００２６】
オレフィン系エラストマーとしてはエチレン・α−オレフィン共重合体、プロピレン・α−オレフィン共重合体、ブテン・α−オレフィン共重合体、エチレン・プロピレン・α−オレフィン共重合体、エチレン・ブテン・α−オレフィン共重合体、プロピレン・ブテン−αオレフィン共重合体、エチレン・プロピレン・ブテン−α・オレフィン共重合体、スチレン・イソプレン共重合体およびスチレン・エチレン・ブチレン共重合体からなる群より選ばれる少なくとも１または２以上の樹脂を含むものとすることができる。これらの中でもエキスパンド性を向上させるという観点からは特にスチレン・イソプレン共重合体を用いることが好ましい。
【００２７】
また基材フィルムはオレフィン系樹脂１００重量部に対して、オレフィン系エラストマーが１０〜６５重量部となるものが好ましく、２０〜４０重量部となるものがより好ましい。
前記範囲下限値以上とすることによりエキスパンド性に優れ、前記範囲上限値以下とすることによりピックアップ性に優れる。
【００２８】
また本発明に係るダイシングの基材フィルムには本発明の効果を損なわない範囲で、目的に合わせて、各種樹脂や添加剤等を添加することができる。例えば、帯電防止性を付与するために、ポリエーテルポリオレフィンブロックポリマーやポリエーテルエステルアミド等の高分子型帯電防止剤やカーボンブラック等が添加可能な材料として挙げられる。なお、帯電防止効果を付与する場合においては、オレフィン系樹脂との相溶性という観点からは、ポリエーテルポリオレフィン共重合体を用いたイオン伝導型帯電防止剤が好ましい。
【００２９】
基材フィルムの厚みは、ウエハカット用では５０μｍ以上１５０μｍ以下であることが好ましく、更に好ましくは、７０μｍ以上１００μｍ以下である。また、パッケージ等の特殊部材カット用では、１００μｍ以上３００μｍ以下であることが好ましく、更に好ましくは、１５０μｍ以上２００μｍ以下である。前記範囲下限値以上とすることによりエキスパンド時の基材フィルムが破損しにくいものとなり、前記範囲上限値以下とすることによりダイシング時の基材ヒゲの発生を抑制することができる。
【００３０】
(粘着層)
図１に例示するように本発明に係るダイシングフィルム１０の基材フィルム１の少なくとも片面には、粘着層２が設けられる。粘着層２に用いられる樹脂組成物としては、アクリル系粘着剤、ＵＶ硬化性ウレタンアクリレート樹脂、イソシアネート系架橋剤等があげられる。これらの中でもウエハマント、チップ飛び及びチッピングを抑制するたためには極性基を含有したアクリル系粘着剤を用いることが好ましい。特に極性基としてアミド基を含有するアクリル系粘着剤を用いることが好ましい。
【００３１】
粘着層２の厚みは、ウエハカット用では３μｍ以上１０μｍ以下であることが好ましい。また、パッケージ等の特殊部材カット用としては１０μｍ以上５０μｍ以下であることが好ましい。前記範囲下限値以上とすることにより被着体の保持力に優れ、前記範囲上限値以下とすることによりダイシング時の加工性に優れる。
【００３２】
本発明に係るダイシングフィルム１０の粘着層２は基材フィルム１、または基材フィルム１を含む樹脂フィルムに対して粘着層２として用いられる樹脂を適宜溶剤に溶解または分散させて塗工液とし、ロールコーティングやグラビュアコーティングなどの公知のコーティング法により塗布し、乾燥することにより形成される。
【００３３】
ＵＶ照射後のダイシングフィルムの２５℃での貯蔵弾性率（Ｅ‘）が１．０×１０５Ｐａ以上、１．０×１０１０Ｐａ以下でるものが好ましい。前記範囲下限値以上とすることによりピックアップ性に優れ、前記範囲上限値以下とすることによりエキスパンド性に優れる。
【００３４】
本発明に係るダイシングフィルムには、本発明の効果を損なわない範囲で目的に応じて帯電防止層等の他の樹脂層を設けることができる。
【実施例】
【００３５】
本発明を実施例により更に詳細に説明するが、これは単なる例示であり、本発明はこれにより限定されるものではない。
＜基材の作製＞
下記原料を表１に示す比率でドライブレンドにより混合した後、５０ｍｍのフルフライト押出機（L／Ｄ＝２５  圧縮比＝２．９  有効長＝１２４５ｍｍ）、吐出＝３０ｋｇ／時、樹脂温度＝２１０℃（スクリュー先端）でシーティングし、厚み８０μｍのシートを得た。
【００３６】
＜粘着剤の作製＞
アクリル系樹脂（アクリルアミド系モノマー／アクリル（メタクリル）酸エステル／水酸基含有（メタ）アクリレートの共重合体、重量平均分子量：５０万、ガラス転移温度：−１５℃、アミン価：１１５ｍｇＫＯＨ／ｇ、水酸基価：１０ｍｇＫＯＨ／ｇ）１００重量部に対し、多官能ウレタンアクリレート（１２９０ＫＡＥ  ダイセルサイテック株式会社製）１１０重量部、トリレンジイソシアネートの多価アルコール付加体（コロネートＬ、日本ポリウレタン工業株式会社製）１３重量部、２，２−ジメトキシ−２−フェニルアセトフェノン７重量部を酢酸エチルに溶解し、粘着剤を得た。
【００３７】
＜ダイシングフィルムの作製＞
前記粘着剤を剥離処理したポリエステルフィルム（厚さ３８μｍ）に乾燥後の厚さが５μｍになるように塗工し粘着層を得た。
上述の粘着層を３０℃でラミネートロールを用いて、表１の配合比で得られた平均厚み８０μｍのシートにラミネートしてダイシングフィルムを得た。
【００３８】
＜実施例／比較例に使用した原料＞
（ポリプロピレン樹脂）
ランダムポリピロピレン      Ｆ３２７      （株式会社プライムポリマー製）
ホモポリプロピレン          Ｆ７０４ＮＰ  （株式会社プライムポリマー製）
ホモポリプロピレン          ＶＳ２００Ａ  （サンアロマー株式会社製）
ブロックポリプロピレン      ＶＢ１７０Ａ  （サンアロマー株式会社製）
直鎖状低密度ポリエチレン    ＦＶ２０２    （住友化学株式会社製  先行技術文献、特許文献２の実施例の基材に相当する）
（オレフィン系エラストマー）
スチレン・イソプレン共重合体            ７１２５      （株式会社クラレ製）
スチレン・エチレン・ブチレン共重合体    Ｈ１２２１    （旭化成ケミカルズ株式会社製）
エチレン−αオレフィン共重合体          Ａ０５５０Ｓ  （三井化学株式会社製）
【００３９】
（降伏点応力）
前記基材の降伏点応力をＪＩＳＫ７１６１に基づいて（サンプル幅１０ｍｍ・引張速度５００ｍｍ／ｍｉｎ）測定を実施した。
【００４０】
（破断エネルギー）
基材フィルムに下記ダイシング条件１で十字にダイシングを実施後、カットラインを下にして基材裏面からカットライン十字の交差部に下記落錘試験条件１で落錘試験を実施し、基材が破断する錘の位置エネルギーを測定し、破断エネルギーとした。
【００４１】
＜ダイシング条件１＞
ブレード          ：ＮＢＣ−ＺＨ  ２０５０  ２７ＨＥＤＤ  （株式会社ディスコ製）
ブレード回転数    ：４００００ｒｐｍ
カット速度        ：５０ｍｍ／ｓｅｃ
ブレードハイト    ：６０μｍ
【００４２】
＜落錘試験条件１＞
錘                ：１．０２ｋｇ
錘形先端状        ：直径２０ｍｍの半球状
試験片固定形状    ：直径４０ｍｍの円形状
【００４３】
（弾性率）
得られたダイシングフィルムを下記ＵＶ照射条件１にてＵＶ照射を実施した。ＵＶ照射後のシートの貯蔵弾性率（Ｅ‘）を下記弾性率測定条件１で測定した。
【００４４】
＜ＵＶ照射条件１＞（ダイシング後１時間後にＵＶ照射を実施）
照度                ：６５ｍＷ／ｃｍ２
積算光量            ：２００ｍＪ／ｃｍ２
ＵＶランプ          ：高圧水銀ランプ  Ｈ０３−Ｌ２１  ８０Ｗ／ｃｍ
（アイグラフィックス株式会社製）
ＵＶ照度計          ：ＵＶ―ＰＦＡ１（アイグラフィックス株式会社製）
【００４５】
＜弾性率測定条件１＞
サンプルサイズ：４ｍｍｘ２０ｍｍ
測定周波数    ：１Ｈｚ
測定温度      ：２５℃
測定機器      ：ＤＭＳ６１００  （セイコーインスツルメンツ製）
【００４６】
＜評価項目＞
（エキスパンド性）
前記条件で作製したダイシングフィルムを用い、下記ダイシング条件２でダイシングし、下記ＵＶ照射条件２にてＵＶ照射後に下記エキスパンド条件にてエキスパンドを実施し、テープが破断しないものを○、テープが破断するものを×とした。
【００４７】
＜ダイシング条件２＞
（ウエハをダイシングフィルムに貼付け常温にて１時間放置後ダイシングを実施）
ウエハ／リングサイズ：１２インチ
ウエハ厚み          ：１００μ（裏面仕上げ＃２０００  ウエハ研削後５分後のウエハをダイシングフィルムに貼付）
カットサイズ        ：１０ｘ１３ｍｍ□
ブレード            ：ＮＢＣ−ＺＨ  ２０５０  ２７ＨＥＤＤ  （株式会社ディスコ製）
ブレード回転数      ：４００００ｒｐｍ
カット速度          ：５０ｍｍ／ｓｅｃ
ブレードハイト      ：６０μｍ
【００４８】
＜ＵＶ照射条件２＞（ダイシング後１時間後にＵＶ照射を実施）
照度              ：６５ｍＷ／ｃｍ２
積算光量          ：２００ｍＪ／ｃｍ２
ＵＶランプ        ：高圧水銀ランプ  Ｈ０３−Ｌ２１  ８０Ｗ／ｃｍ
（アイグラフィックス株式会社製）
ＵＶ照度計        ：ＵＶ―ＰＦＡ１（アイグラフィックス株式会社製）
【００４９】
＜エキスパンド条件＞
エキスパンド装置    ：ＤＢ―７００
エキスパンド量      ：７ｍｍ
エキスパンド速度    ：１００％
【００５０】
（ピックアップ性）
前記条件でエキスパンド後に下記ピックアップ条件１でピックアップを実施し、ウエハの上下左右中央の５箇所でチップがピックアップ可能な最低ニードルハイトを測定した。
【００５１】
＜ピックアップ条件１＞
ピックアップ装置    ：ＤＢ―７００
ニードル本数        ：９本（９本＝３×３  ニードル配置外周８ｘ１２ｍｍ）
ニードル突上速度    ：１０ｍｍ／ｓｅｃ
コレット吸引圧力    ：−６０ＫＰａ
コレット荷重        ：０．５Ｎ
コレット待機時間    ：１００ｍｓｅｃ
【００５２】
（総合判定）
上記特性の確認を実施し、以下のすべに当てはまるものを○、ひとつでも当てはまらないものを×とした。
降伏点応力      ：６ＭＰａ以上
破断エネルギー  ：３０ｍＪ以上
エキスパンド性  ：基材破断なし
ピックアップ性  ：ニードルハイト  ２５０μｍ以下
【００５３】
【表１】
0005434747.tif 000002
【産業上の利用可能性】
【００５４】
本発明のダイシングフィルムは、優れたエキスパンド性と半導体部材のピックアップ性を有するので、半導体装置の製造のダイシング工程においてダイシングフィルムに好適に用いることができる。
【符号の説明】
【００５５】
１・・・基材フィルム
２・・・粘着層
３・・・切創
１０・・・ダイシングフィルム
２０・・・破断エネルギー評価試験用フィルム
【図１】
0005434747.tif 000003
【図２】
0005434747.tif 000004